"電気光学結晶の対向する面に形成した少なくとも2つの電極に制御電圧を印加して、電気光学効果により前記結晶内の屈折率分布の傾斜を生成することによって、前記制御電圧により形成される電界に概ね垂直に入射する入射光を偏向させる光偏向器の制御方法において、前記電気光学結晶に、直流電圧または正極性および負極性の直流電圧を含む交番電圧からなるトラップ充填電圧を印加する第1の駆動ステップと、前記第1のステップに引き続き、前記制御電圧として、入射光を偏向させる偏向電圧を印加する第2の駆動ステップと、前記第2のステップに引き続き、前記入射光とは異なる光を照射するステップであって、前記照射によって前記結晶内のトラップに捕獲された電子を除去するステップとを備えることを特徴とする光偏向器の制御方法。前記第2の駆動ステップにおいて、前記電気光学結晶内の電子密度の時間変動を相殺するように、前記偏向電圧の振幅を変化させて、前記光偏向器によって得られる出射光の最大偏向角を一定に保つことを特徴とする請求項1に記載の方法。前記第1の駆動ステップ、前記第2の駆動ステップおよび前記光を照射するステップを繰り返すことを特徴とする請求項1に記載の方法。前記電気光学結晶は、タンタル酸ニオブ酸リチウムKTa1xNbxO30<x<1結晶、またはリチウムを添加したK1yLiyTa1xNbxO30<x<1、0<y<1のいずれかであることを特徴とする請求項1に記載の方法。対向する面に少なくとも2つの電極を形成した電気光学結晶であって、前記電極に制御電圧を印加して、電気光学効果により内部の屈折率分布の傾斜を生成することによって、前記制御電圧により形成される電界に概ね垂直に入射する入射光を偏向させる電気光学結晶と、前記電極に印加する前記制御電圧を生成する制御電圧電源であって、前記電気光学結晶に、直流電圧または正極性および負極性の直流電圧を含む交番電圧からなるトラップ充填電圧と、前記トラップ充填電圧を印加した後に印加する前記制御電圧として、入射光を偏向させる偏向電圧とを生成するよう構成された制御電圧電源と、前記偏向電圧の印加に引き続き、前記入射光とは異なる光を照射して、前記電気光学結晶内のトラップに捕獲された電子を除去する光源とを備えたことを特徴とする光偏向器。前記制御電圧電源は、前記電気光学結晶内の電子密度の時間変動を相殺するように、前記偏向電圧の振幅を変化させて、出射光に与えられる最大偏向角を一定に保つことを特徴とする請求項5に記載の光偏向器。前記電気光学結晶は、タンタル酸ニオブ酸リチウムKTa1xNbxO30<x<1結晶、またはリチウムを添加したK1yLiyTa1xNbxO30<x<1、0<y<1のいずれかであることを特徴とする請求項5に記載の光偏向器。しかしながら、図2に示したように、KTNに印加する制御電圧としてトラップ充填時間および偏向時間を設けて制御する場合、偏向時間の長さによってまたは実際に制御電圧が印加される偏向動作の繰り返し数によって、偏向角に変動が生じ、偏向角の再現性が悪いという問題があった。これは、偏向動作の終了後、偏向電圧の印加を停止しても、トラップ中に電子が残っているためと考えられている。結晶内にトラップされた電子の量に、時間的なまたは結晶内の空間的なばらつきや変動が生じるため、偏向角にばらつきが生じる問題があった。以下、さらに具体的にこの問題を説明する。KTN結晶のトラップに充填された電子密度をNtrapとすると、このKTN結晶を光信号が通過するときに得られる偏向角は、次式で表される。上式において、偏向角θppは、図1を参照すると、偏向電圧として正弦波を印加したときのx軸方向についての最大偏向角振れ幅である。nはKTNの屈折率であり、Lは図1におけるz軸方向のKTN結晶の長さである。g11は電気光学定数であり、eは電気素量、εは誘電率である。また、Vは偏向電圧の最大振幅電圧であり、dは図1におけるz方向のKTN結晶の厚さである。式1からわかるように、偏向角θppは、トラップに充填された電子密度Ntarpに比例する。図3は、トラップ電子密度の時間変動を表す図である。図3の横軸は時間であって、縦軸はKTN結晶内のトラップに充填された電子密度Ntrapである。図3では、トラップ充填動作Ttrapと、偏向動作Tscanとが交互に3回i=1、2、3繰り返される状況を示している。このとき、トラップ電子密度Ntrapは、各曲線304、301、305、302、306、303で示したように変化する。最初のトラップ充填動作中Ttrapでは、トラップ電子密度は、トラップ充填電圧が印加されることによって0からN1まで増加する。その後、最初の偏向動作中Tscanにおいて、例えば正弦波の制御電圧を印加して偏向すると、トラップ電子密度は次第に減少する。次に、2回目のトラップ充填動作中Ttrapでは、トラップ電子密度は、トラップ充填電圧が印加されることによって、曲線301の最後の値からN2まで増加する。その後、2回目の偏向動作中Tscanにおいて、制御電圧を印加して偏向すると、トラップ電子密度は次第に減少する。3回目のトラップ充填動作中Ttrapでは、トラップ電子密度は、トラップ充填電圧が印加されることによって、曲線302の最後の値からN3まで増加する。図3からわかるように、最初にKTN内のトラップ電子密度が0である場合は、トラップ電子密度Ntrapは、トラップ充填期間および偏向期間の1つの制御サイクルを経る毎に、N1、N2,N3と次第に増加する。これは、1回の偏向動作Tscanが終了してもトラップに電子が残っているためである。したがって、1つ前の制御サイクルでトラップ電子が残存している状態に対して、引き続いてトラップ充填させた場合、その新たな充填動作中に充填されて結果的に得られるトラップ電子密度は、1つ前の制御サイクルのときのトラップ電子密度とは異なることになる。図4は、制御サイクルを繰り返したときのトラップ電子密度の変化を概念的に示した図である。横軸は制御サイクルの繰り返し数iを示しており、縦軸は各制御サイクルのトラップ充填動作の最後の時点におけるトラップ電子密度Niを示す。図4では、最初のサイクル開始時点で、一定量のトラップ電子密度が既に存在していた場合を示しており、Niはある回数のサイクルを繰り返すと、平衡値に達している。図4の場合では、所定の回数の制御サイクルを経ない限り、トラップ電子密度が安定しない。したがって、式1で示したように得られる偏向角も変動することになる。本発明は、上述の問題に鑑みてなされたものであって、その目的とするところは、偏向角の安定性に優れた電気光学結晶を用いた光偏向器および光偏向器の制御方法を提供する。本発明は、このような目的を達成するために、請求項1の発明は、電気光学結晶の対向する面に形成した少なくとも2つの電極に制御電圧を印加して、電気光学効果により前記結晶内の屈折率分布の傾斜を生成することによって、前記制御電圧により形成される電界に概ね垂直に入射する入射光を偏向させる光偏向器の制御方法において、前記電気光学結晶に、直流電圧または正極性および負極性の直流電圧を含む交番電圧からなるトラップ充填電圧を印加する第1の駆動ステップと、前記第1のステップに引き続き、前記制御電圧として、入射光を偏向させる偏向電圧を印加する第2の駆動ステップと、前記第2のステップに引き続き、前記入射光とは異なる光を照射するステップであって、前記照射によって前記結晶内のトラップに捕獲された電子を除去するステップとを備えることを特徴とする光偏向器の制御方法である。前記入射光とは異なる光は、例えばLED光源から供給することができる。請求項2の発明は、請求項1の方法であって、前記第2の駆動ステップにおいて、前記電気光学結晶内の電子密度の時間変動を相殺するように、前記偏向電圧の振幅を変化させて、前記光偏向器によって得られる出射光の最大偏向角を一定に保つことを特徴とする。請求項3の発明は、請求項1の方法において、前記第1の駆動ステップ、前記第2の駆動ステップおよび前記光を照射するステップを繰り返すことを特徴とする。請求項4の発明は、請求項1の方法において、前記電気光学結晶は、タンタル酸ニオブ酸リチウムKTa1xNbxO30<x<1:以下KTN結晶、またはリチウムを添加したK1yLiyTa1xNbxO30<x<1、0<y<1のいずれかであることを特徴とする。請求項5の発明は、対向する面に少なくとも2つの電極を形成した電気光学結晶であって、前記電極に制御電圧を印加して、電気光学効果により内部の屈折率分布の傾斜を生成することによって、前記制御電圧により形成される電界に概ね垂直に入射する入射光を偏向させる電気光学結晶と、前記電極に印加する前記制御電圧を生成する制御電圧電源であって、前記電気光学結晶に、直流電圧または正極性および負極性の直流電圧を含む交番電圧からなるトラップ充填電圧と、前記トラップ充填電圧を印加した後に印加する前記制御電圧として、入射光を偏向させる偏向電圧とを生成するよう構成された制御電圧電源と、前記偏向電圧の印加に引き続き、前記入射光とは異なる光を照射して、前記電気光学結晶内のトラップに捕獲された電子を除去する光源とを備えたことを特徴とする光偏向器である。前記光源は、例えばLED光源とすることができる。請求項6の発明は、請求項5の光偏向器において、前記制御電圧電源は、前記電気光学結晶内の電子密度の時間変動を相殺するように、前記偏向電圧の振幅を変化させて、出射光に与えられる最大偏向角を一定に保つことを特徴とする。請求項7の発明は、請求項5の光偏向器において、前記電気光学結晶は、タンタル酸ニオブ酸リチウムKTa1xNbxO30<x<1結晶、またはリチウムを添加したK1yLiyTa1xNbxO30<x<1、0<y<1のいずれかであることを特徴とする。以上説明したように、本発明により、偏向角の再現性に優れた光偏向器を実現することができる。本発明は、KTNなどの電気光学結晶を用いた光偏向器において、ある一定時間の偏向動作の後であって、トラップへの電子充填を行う前に、電気光学結晶へ入射光とは異なる光を照射を行い、残留しているトラップ電子を励起してトラップからの束縛状態から解放することによって残留電子を極力無くし、その結果、偏向動作の電圧履歴を消去することを特徴とする。本発明が適用できる電気光学結晶には、タンタル酸ニオブ酸リチウムKTa1xNbxO30<x<1:以下KTN結晶、またはKTNと同様な効果を持つ材料として、リチウムを添加したK1yLiyTa1xNbxO30<x<1、0<y<1などが含まれる。上述の電圧履歴消去期間では、偏向動作後に残っているトラップに充填された電子をトラップから解放することによって、それまでのトラップ充填電圧の履歴を消去し、制御サイクル毎に、結晶内のトラップ電子の状態を初期状態に戻す。この電圧履歴消去動作を設けることで、光偏向器における偏向角の再現性を向上させる。以下、詳細に本発明の構成および動作について説明する。図5は、本発明の光偏向器の構成を示す概念図である。本発明の光偏向器600は、電気光学結晶601と、結晶601の上下面に形成された電極602a、602bからなる。図5では、下面の電極602bは表示されていない。具体的には、光偏向器600は矩形状のKTN結晶チップを用いた光偏向器である。2つの電極間には、KTNに印加する制御電圧を供給する制御電圧電源604が接続される。この制御電圧電源604は、図2とともに説明したような様々の制御電圧信号を出力できるものである。また、制御電圧電源604は、KTNに対して実用的な偏向角を生じ得るような数百V程度の電圧を印加できる駆動能力を持つ。入射光605は、電気光学結晶601の1つの面から入射され、偏向を受けて、対向する端面から出射する。本発明の光偏向器600は、さらに、電気光学結晶601に光を照射するLED光源603を備えている。LED光源603は、波長404nmを出力するものを使用した。LED光源603は、電気光学結晶601全体に照射光が行き渡るような位置に配置すれば良い。図6は、屈折率分布からトラップ電子密度を求める方法を説明する概念図である。非特許文献1に記載された方法により、電気光学結晶のリタデーション分布をLED照射前後で測定し、次の式に従って屈折率分布に換算したものを示した。上式で、Δnは屈折率変化量であり、nは屈折率リタデーション測定波長633nmで2.265、Lは電極長であり、図6で説明するトラップ電子密度の測定における使用サンプルは、電極長3.4mmである。図6に示した残留屈折率分布において、LED照射前では、概ね2次関数の屈折率分布曲線が得られる。以下に詳細に述べるが、これはトラップされた電子が結晶中に一様に存在する場合の屈折率分布である。LED照射後には上記のような屈折率分布がなくなっており、トラップされた電子が解放されたことを意味する。上式2の関係を用いて、リタデーション測定値から屈折率分布を求めることができる。図6のグラフに示した2次関数曲線から、結晶中に一様にトラップに電子が充填されていると仮定して、トラップ電子密度を求めることができる。詳細は、以下の通りである。結晶内に一様にトラップされた電子が存在していると仮定する。このトラップ量をNtrapとすると、結晶内の電界分布は、ガウスの法則より次式で表される。上式3において、2つの電極の陰極を原点0として、0からxまで積分すると次式が得られる。ここで、eは電子素量であり、εは電気光学結晶の誘電率である。電界を位置で積分すると電圧が得られるので、駆動電圧をVとして2つの電極間の距離をdとすると、駆動電圧が0のときの状態について、さらに次式が得られる。上式5より、E0は、次式で表される。上式6を式5に代入して、さらに次式を得る。電気光学結晶が2次の電気光学効果カー効果を持つ場合、屈折率の変化量Δnxは、次式で表される。結晶中に一様に密度Nのトラップされた電子がある場合の屈折率分布は、以下のように、結晶の厚さ方向の中心x=d/2を中心とした2次関数となる。図6で示したような残留屈折率分布のグラフを求められれば、式9を用いて、グラフからトラップされた電子密度Ntrapを見積もることができる。上述のように、KTN結晶にLED光源からの光を照射することで、偏向動作後に残っていたトラップ充填された電子をトラップから解放することができる。KTN結晶にLED光源からの光を照射する期間を設けて、それまでのトラップ充填の履歴を消去することで、制御サイクル毎に、結晶内のトラップ電子の状態を初期状態に戻すことができる。次に、この履歴消去期間を加えた、光偏向器の制御方法について説明する。図7は、本発明における履歴消去動作を含む制御電圧を使用した場合の、トラップ電子密度の時間変動を表す概念図である。図3に示した従来のトラップ充填動作のみを設けた制御電圧の場合のトラップ電子密度の時間変動と対比しながら、図7を説明する。図7では、横軸に時間を、縦軸にトラップ電子密度を示している。トラップ充填動作Ttrapと、偏向動作Tscanとが交互に3回i=1、2、3繰り返される状況を示している。このとき、トラップ電子密度Ntrapは、各曲線404、401、405、402、406、403で示したように変化する。最初のトラップ充填動作中Ttrapでは、トラップ電子密度は、トラップ充填電圧が印加されることによって0からN1まで増加する。その後、最初の偏向動作中Tscanにおいて、例えば正弦波の制御電圧を印加して偏向すると、トラップ電子密度は次第に減少する。本発明の光偏向器の制御方法では、最初の偏向動作Tscanの終了とともに、電圧履歴消去動作中に、光偏向器の電気光学結晶にLED光を照射して、トラップに残っていた電子を一旦トラップから解放する。したがって、偏向動作Tscanの終了後、速やかにトラップ電子密度は0に戻る。最初の制御サイクルに引き続き、2回目の制御サイクルは、2回目のトラップ充填動作Ttrapで始まるが、トラップ電子密度は、トラップ充填電圧が印加されることによって再び0からN1まで増加する。したがって、2回目の偏向動作Tscanの開始時点でのトラップ電子密度は、最初の制御サイクルと同じN1となる。同様に、3回目の制御サイクルでも、3回目の偏向動作Tscanの開始時点でのトラップ電子密度は、最初のサイクルと同じN1となる。したがって、制御サイクルを繰り返しても、トラップ電子密度は概ね一定に保たれる。図8は、本発明における、制御サイクルを繰り返したときのトラップ電子密度の変化を概念的に示した図である。横軸は制御サイクルの繰り返し数iを示しており、縦軸は各サイクルの充填動作の最後の時点におけるトラップ電子密度Niを示す。図8では、プロット410によって、最初のサイクル開始時点で、一定量のトラップ電子密度が既に存在していた従来技術の場合を示してある。本発明の電圧履歴消去動作を含む制御電圧の制御方法によれば、トラップ電子密度Niは、以前の制御サイクルの有無や繰り返し数に関係なく、最初のトラップ電子密度を維持したまま一定値に保たれる。図8における偏向動作中Tscanにおける時刻tの偏向角θtは、式1を参照すれば、次式で表される。ここで、nはKTNの屈折率であり、Lは図1におけるz軸方向のKTN結晶長さである。g11は電気光学定数であり、eは電気素量、εは誘電率である。また、Vtは偏向電圧であり、dは、図1におけるz方向のKTN結晶厚さである。ここで、偏向電圧を正弦波信号とすると、得られる偏向角も正弦波状となる。式11、式12より、偏向角は次式で表される。式13において、Ntraptは、トラップ充填が終了して偏向動作Tscanを開始した時からのトラップ電子密度は、次式で表される。式14に着目すれば、従来のトラップ充填動作のみを設けた制御電圧の制御方法の場合、Niが制御サイクル毎に変動する。一方、図8に示した電圧履歴消去動作を含む制御電圧の制御方法によれば、Niが一定値に保たれることになる。また、偏向動作Tscan内では、ある時定数τiを持った自然対数カーブで、電子密度は次第に僅かずつ減少する。しかしながら、偏向動作Tscanに印加する偏向電圧の振幅を補正することによって、偏向角を一定に維持することができる。次に、図8に示した、本発明の履歴消去動作を含む制御電圧を使用した光偏向器の制御方法で、偏向角の安定性をさらに改善する方法を説明する。図9は、偏向動作中Tscanに印加する偏向電圧振幅を補正した制御電圧の制御方法を示す概念図である。図9では、偏向動作中Tscanにおいて、トラップ電子密度Nit501に加えて、偏向電圧信号の包絡線V0t503および偏向角θ0t504も示している。図9に示した改善した方法では、式14で示したトラップ電子密度の漸減を相殺するように、偏向電圧の包絡線を漸増させている。例えば、偏向電圧信号の包絡線V0を次式のように変化させる。この偏向電圧の補正によって、偏向動作中Tscanにおける偏向角も一定値に保つことができる。上述の説明では、偏向動作中Tscanのトラップ電子密度変化が、概ね自然対数の漸減カーブとしたが、何らかの原因で他の変化パターンに従う場合がある。このような場合には、この変化パターンに応じて、トラップ電子密度変化を相殺するように、偏向電圧の包絡線を補正すれば良い。このような補正した制御電圧は、任意波形発生器で包絡線信号を生成し、正弦波を変調することなどによって簡単に得られる。図10は、本発明の電気光学結晶へLED光を照射する電圧履歴消去動作を含めた、光偏向器の実際的な制御タイミングを説明する図である。図5に示した本発明の光偏向器では、LED光源603を有しており、電気光学結晶601への光照射は一瞬で実施可能である。電気光学結晶への照射強度を適切に設定すれば、トラップされた電子を解放するのには非常に短い時間の照射で良い。図10において、横軸の時間軸は、LED光源からの光照射時間も考慮したリニアな実時間で表現している。本発明では、KTNに印加される制御電圧の制御サイクルは、その制御内容によって次の3つの期間に分けられる。第1の期間はトラップ充填動作を行なう時間Ttrap507であり、この期間では、図2で示したように、バースト状電圧として、例えば正の一定電圧201を印加する。次に述べる偏向電圧印加動作中に電子の注入が無くても、トラップ充填期間中にトラップに捕獲された電子により電界の傾斜が発生する。その結果、電気光学効果による屈折率の傾斜が生じるため、高速で広角な光偏向を実現する。トラップ充填電圧としては、単極性の直流電圧だけに限らない。例えば、正極性および負極性の2つの電圧値を一定時間ずつ含む交番電圧を与えても良い。交番電圧を与えることによって、2つの電極近傍の双方に均等に電子がトラップ可能となり、空間的なトラップ電子の不均一を避けることができる。また、偏向動作に用いられる高速信号よりも低周波数の交流信号を与えても良い。第2の期間は、偏向電圧を印加する偏向動作を行なう時間Tscan505であり、電気光学結晶に高周波の偏向電圧が印加されて、偏向動作が行なわれる。この偏向期間においては、図10のV0tに示すようにトラップ電子密度変化Nitに対応して、トラップ電子密度の変化を相殺するように偏向電圧の振幅値包絡線を変調して補正するのが好ましい。これによって、偏向角θ0tを一定値に保つことができる。第3の期間は、電圧履歴消去動作を行なう時間Tclear506であり、電気光学結晶へLED光などを照射して、トラップに残存している電子を解放して、電気光学結晶内にトラップ電子がない初期状態に戻す。LEDによる光照射は、ほぼ一瞬で実施できるので、光偏向器の用途にも依るが、電圧履歴消去期間Tclear506はほぼ無視できる程度の時間となり得る。上述の3つの期間をこの順に配置して、偏向電圧の印加および電気光学結晶への光照射タイミングを制御することで、偏向角の再現性に優れた光偏向器を実現することができる。本発明のような光偏向器およびその制御方法は、次のような分野に適用するのが好ましい。すなわち、電圧履歴消去期間Tclearは、照射強度やLEDの照射波長を適切に選択すれば、非常に短い時間となる。充填トラップ電子をゼロにするのにほとんど時間がかからないので、1つの制御サイクルが比較的短く、制御サイクルを繰り返す用途に応用できる。各制御サイクルiの時間が短く、偏向期間Tscanにおけるトラップ電子密度Niの減少が少ないため、補正のために偏向電圧振幅を増大させる幅は少なくて済む。したがって、偏向角の絶対値を大きく保つことができる。照射する光の波長は、KTN結晶のバンドギャップ波長約400nmよりも長く、結晶中のトラップ準位と伝導帯のエネルギー差に対応する波長よりも短い波長が好ましい。以上詳細に説明したように、本発明により、偏向角の再現性に優れた光偏向器を実現することができる。"